【手続補正書】
【提出日】平成20年5月22日(2008.5.22)
【手続補正１】
【補正対象書類名】特許請求の範囲
【補正対象項目名】全文
【補正方法】変更
【補正の内容】
【特許請求の範囲】
【請求項１】
１，１，１，２，２，４，５，５，５−ノナフルオロ−４−（トリフルオロメチル）−３−ペンタノンおよび１，１，３−トリフルオロプロパン；
１，１，１，２，２，４，５，５，５−ノナフルオロ−４−（トリフルオロメチル）−３−ペンタノンおよび１，３−ジフルオロプロパン；
１，１，１，２，２，４，５，５，５−ノナフルオロ−４−（トリフルオロメチル）−３−ペンタノンおよび１，１，１，３，３−ペンタフルオロブタン；
１，１，１，２，２，４，５，５，５−ノナフルオロ−４−（トリフルオロメチル）−３−ペンタノンおよび１，１−ジフルオロブタン；
１，１，１，２，２，４，５，５，５−ノナフルオロ−４−（トリフルオロメチル）−３−ペンタノンおよび１，２−ジフルオロブタン；
１，１，１，２，２，４，５，５，５−ノナフルオロ−４−（トリフルオロメチル）−３−ペンタノンおよび１，３−ジフルオロブタン；
１，１，１，２，２，４，５，５，５−ノナフルオロ−４−（トリフルオロメチル）−３−ペンタノンおよび１，４−ジフルオロブタン；
１，１，１，２，２，４，５，５，５−ノナフルオロ−４−（トリフルオロメチル）−３−ペンタノンおよび１，３−ジフルオロ−２−メチルプロパン；
１，１，１，２，２，４，５，５，５−ノナフルオロ−４−（トリフルオロメチル）−３−ペンタノンおよび１，２−ジフルオロ−２−メチルプロパン；
１，１，１，２，２，４，５，５，５−ノナフルオロ−４−（トリフルオロメチル）−３−ペンタノンおよび２，３−ジフルオロブタン；
１，１，１，２，２，４，５，５，５−ノナフルオロ−４−（トリフルオロメチル）−３−ペンタノンおよび１，１，１−トリフルオロペンタン；
１，１，１，２，２，４，５，５，５−ノナフルオロ−４−（トリフルオロメチル）−３−ペンタノンおよび１，１，１−トリフルオロ−３−メチルブタン；
１，１，１，２，２，４，５，５，５−ノナフルオロ−４−（トリフルオロメチル）−３−ペンタノンおよび１，１−ジフルオロペンタン；
１，１，１，２，２，４，５，５，５−ノナフルオロ−４−（トリフルオロメチル）−３−ペンタノンおよび１，２−ジフルオロペンタン；
１，１，１，２，２，４，５，５，５−ノナフルオロ−４−（トリフルオロメチル）−３−ペンタノンおよび２，２−ジフルオロペンタン；
１，１，１，２，２，４，５，５，５−ノナフルオロ−４−（トリフルオロメチル）−３−ペンタノンおよび１，１，１，２，２，３，４，５，５，５−デカフルオロペンタン；
１，１，１，２，２，４，５，５，５−ノナフルオロ−４−（トリフルオロメチル）−３−ペンタノンおよび１，１，１−トリフルオロヘキサン；
１，１，１，２，２，４，５，５，５−ノナフルオロ−４−（トリフルオロメチル）−３−ペンタノンおよび１，１，２，２−テトラフルオロシクロブタン；ならびに
１，１，１，２，２，４，５，５，５−ノナフルオロ−４−（トリフルオロメチル）−３−ペンタノンおよび３，３，４，４，５，５，６，６，６−ノナフルオロ−１−ヘキセン
からなる群より選択されることを特徴とする組成物。
【請求項２】
冷凍を発生させるための方法であって、前記方法が、冷却されるべき物体の近傍において請求項１に記載の組成物を蒸発させる工程、および、その後に前記組成物を凝縮させる工程を含むことを特徴とする冷凍を発生させるための方法。
【請求項３】
熱を発生させるための方法であって、前記方法が、加熱されるべき物体の近傍において請求項１に記載の組成物を凝縮させる工程、および、その後に前記組成物を蒸発させる工程を含むことを特徴とする熱を発生させるための方法。
【請求項４】
熱を伝達させるための方法であって、前記方法が、請求項１に記載の組成物をヒートソースの近傍からヒートシンクへと輸送させることを含むことを特徴とする熱を伝達させるための方法。
【手続補正２】
【補正対象書類名】明細書
【補正対象項目名】００９２
【補正方法】変更
【補正の内容】
【００９２】
ヒートソースは、それから熱を輸送、移動または除去するのが望ましい、各種の空間、位置、対象物または物体と定義される。ヒートソースの例としては、冷凍または冷却を必要とする（開放または密閉）空間たとえば冷凍庫またはスーパーマーケットの冷凍ケース、空気調節が必要とされるビルディング空間、あるは、空気調節が必要とされる自動車の乗車空間などが挙げられる。ヒートシンクは、熱を吸収することができる、各種の空間、位置、対象物または物体と定義される。蒸気圧縮冷凍システムは、そのようなヒートシンクの一例である。
以下に、本発明の好ましい態様を示す。
１．    １，１，１，２，２，４，５，５，５−ノナフルオロ−４−（トリフルオロメチル）−３−ペンタノンおよび１，１，３−トリフルオロプロパン；
１，１，１，２，２，４，５，５，５−ノナフルオロ−４−（トリフルオロメチル）−３−ペンタノンおよび１，３−ジフルオロプロパン；
１，１，１，２，２，４，５，５，５−ノナフルオロ−４−（トリフルオロメチル）−３−ペンタノンおよび１，１，１，３，３−ペンタフルオロブタン；
１，１，１，２，２，４，５，５，５−ノナフルオロ−４−（トリフルオロメチル）−３−ペンタノンおよび１，１−ジフルオロブタン；
１，１，１，２，２，４，５，５，５−ノナフルオロ−４−（トリフルオロメチル）−３−ペンタノンおよび１，２−ジフルオロブタン；
１，１，１，２，２，４，５，５，５−ノナフルオロ−４−（トリフルオロメチル）−３−ペンタノンおよび１，３−ジフルオロブタン；
１，１，１，２，２，４，５，５，５−ノナフルオロ−４−（トリフルオロメチル）−３−ペンタノンおよび１，４−ジフルオロブタン；
１，１，１，２，２，４，５，５，５−ノナフルオロ−４−（トリフルオロメチル）−３−ペンタノンおよび１，３−ジフルオロ−２−メチルプロパン；
１，１，１，２，２，４，５，５，５−ノナフルオロ−４−（トリフルオロメチル）−３−ペンタノンおよび１，２−ジフルオロ−２−メチルプロパン；
１，１，１，２，２，４，５，５，５−ノナフルオロ−４−（トリフルオロメチル）−３−ペンタノンおよび２，３−ジフルオロブタン；
１，１，１，２，２，４，５，５，５−ノナフルオロ−４−（トリフルオロメチル）−３−ペンタノンおよび１，１，１−トリフルオロペンタン；
１，１，１，２，２，４，５，５，５−ノナフルオロ−４−（トリフルオロメチル）−３−ペンタノンおよび１，１，１−トリフルオロ−３−メチルブタン；
１，１，１，２，２，４，５，５，５−ノナフルオロ−４−（トリフルオロメチル）−３−ペンタノンおよび１，１−ジフルオロペンタン；
１，１，１，２，２，４，５，５，５−ノナフルオロ−４−（トリフルオロメチル）−３−ペンタノンおよび１，２−ジフルオロペンタン；
１，１，１，２，２，４，５，５，５−ノナフルオロ−４−（トリフルオロメチル）−３−ペンタノンおよび２，２−ジフルオロペンタン；
１，１，１，２，２，４，５，５，５−ノナフルオロ−４−（トリフルオロメチル）−３−ペンタノンおよび１，１，１，２，２，３，４，５，５，５−デカフルオロペンタン；
１，１，１，２，２，４，５，５，５−ノナフルオロ−４−（トリフルオロメチル）−３−ペンタノンおよび１，１，１−トリフルオロヘキサン；
１，１，１，２，２，４，５，５，５−ノナフルオロ−４−（トリフルオロメチル）−３−ペンタノンおよび１，１，２，２−テトラフルオロシクロブタン；ならびに
１，１，１，２，２，４，５，５，５−ノナフルオロ−４−（トリフルオロメチル）−３−ペンタノンおよび３，３，４，４，５，５，６，６，６−ノナフルオロ−１−ヘキセン
からなる群より選択されることを特徴とする組成物。
２．    （ｉ）遠心圧縮機、または（ｉｉ）多段遠心圧縮機、または（ｉｉｉ）シングルスラブ／シングルパス熱交換器を用いる、冷凍装置または空気調節装置において使用するのに適した冷媒または伝熱流体組成物であって、前記組成物が：
１，１，１，２，２，４，５，５，５−ノナフルオロ−４−（トリフルオロメチル）−３−ペンタノンおよび１，１，３−トリフルオロプロパン；
１，１，１，２，２，４，５，５，５−ノナフルオロ−４−（トリフルオロメチル）−３−ペンタノンおよび１，３−ジフルオロプロパン；
１，１，１，２，２，４，５，５，５−ノナフルオロ−４−（トリフルオロメチル）−３−ペンタノンおよび１，１，１，３，３−ペンタフルオロブタン；
１，１，１，２，２，４，５，５，５−ノナフルオロ−４−（トリフルオロメチル）−３−ペンタノンおよび１，１−ジフルオロブタン；
１，１，１，２，２，４，５，５，５−ノナフルオロ−４−（トリフルオロメチル）−３−ペンタノンおよび１，２−ジフルオロブタン；
１，１，１，２，２，４，５，５，５−ノナフルオロ−４−（トリフルオロメチル）−３−ペンタノンおよび１，３−ジフルオロブタン；
１，１，１，２，２，４，５，５，５−ノナフルオロ−４−（トリフルオロメチル）−３−ペンタノンおよび１，４−ジフルオロブタン；
１，１，１，２，２，４，５，５，５−ノナフルオロ−４−（トリフルオロメチル）−３−ペンタノンおよび１，３−ジフルオロ−２−メチルプロパン；
１，１，１，２，２，４，５，５，５−ノナフルオロ−４−（トリフルオロメチル）−３−ペンタノンおよび１，２−ジフルオロ−２−メチルプロパン；
１，１，１，２，２，４，５，５，５−ノナフルオロ−４−（トリフルオロメチル）−３−ペンタノンおよび２，３−ジフルオロブタン；
１，１，１，２，２，４，５，５，５−ノナフルオロ−４−（トリフルオロメチル）−３−ペンタノンおよび１，１，１−トリフルオロペンタン；
１，１，１，２，２，４，５，５，５−ノナフルオロ−４−（トリフルオロメチル）−３−ペンタノンおよび１，１，１−トリフルオロ−３−メチルブタン；
１，１，１，２，２，４，５，５，５−ノナフルオロ−４−（トリフルオロメチル）−３−ペンタノンおよび１，１−ジフルオロペンタン；
１，１，１，２，２，４，５，５，５−ノナフルオロ−４−（トリフルオロメチル）−３−ペンタノンおよび１，２−ジフルオロペンタン；
１，１，１，２，２，４，５，５，５−ノナフルオロ−４−（トリフルオロメチル）−３−ペンタノンおよび２，２−ジフルオロペンタン；
１，１，１，２，２，４，５，５，５−ノナフルオロ−４−（トリフルオロメチル）−３−ペンタノンおよび１，１，１，２，２，３，４，５，５，５−デカフルオロペンタン；
１，１，１，２，２，４，５，５，５−ノナフルオロ−４−（トリフルオロメチル）−３−ペンタノンおよび１，１，１−トリフルオロヘキサン；
１，１，１，２，２，４，５，５，５−ノナフルオロ−４−（トリフルオロメチル）−３−ペンタノンおよび１，１，２，２−テトラフルオロシクロブタン；ならびに
１，１，１，２，２，４，５，５，５−ノナフルオロ−４−（トリフルオロメチル）−３−ペンタノンおよび３，３，４，４，５，５，６，６，６−ノナフルオロ−１−ヘキセン
からなる群より選択されることを特徴とする冷媒または伝熱流体組成物。
３．    約１〜約９９重量パーセントの１，１，１，２，２，４，５，５，５−ノナフルオロ−４−（トリフルオロメチル）−３−ペンタノンおよび約９９〜約１重量パーセントの１，１，３−トリフルオロプロパン；
約１〜約９０重量パーセントの１，１，１，２，２，４，５，５，５−ノナフルオロ−４−（トリフルオロメチル）−３−ペンタノンおよび約９９〜約１０重量パーセントの１，３−ジフルオロプロパン；
約１〜約９９重量パーセントの１，１，１，２，２，４，５，５，５−ノナフルオロ−４−（トリフルオロメチル）−３−ペンタノンおよび約９９〜約１重量パーセントの１，１，−ジフルオロブタン；
約５４〜約９１重量パーセントの１，１，１，２，２，４，５，５，５−ノナフルオロ−４−（トリフルオロメチル）−３−ペンタノンおよび約４６〜約９重量パーセントの１，２−ジフルオロブタン；
約６５〜約９５重量パーセントの１，１，１，２，２，４，５，５，５−ノナフルオロ−４−（トリフルオロメチル）−３−ペンタノンおよび約３５〜約５重量パーセントの１，３−ジフルオロブタン；
約７６〜約９９重量パーセントの１，１，１，２，２，４，５，５，５−ノナフルオロ−４−（トリフルオロメチル）−３−ペンタノンおよび約２４〜約１重量パーセントの１，４−ジフルオロブタン；
約６８〜約９５重量パーセントの１，１，１，２，２，４，５，５，５−ノナフルオロ−４−（トリフルオロメチル）−３−ペンタノンおよび約３２〜約５重量パーセントの１，３−ジフルオロ−２−メチルプロパン；
約１〜約８４重量パーセントの１，１，１，２，２，４，５，５，５−ノナフルオロ−４−（トリフルオロメチル）−３−ペンタノンおよび約９９〜約１６重量パーセントの１，２−ジフルオロ−２−メチルプロパン；
約４８〜約９０重量パーセントの１，１，１，２，２，４，５，５，５−ノナフルオロ−４−（トリフルオロメチル）−３−ペンタノンおよび約５２〜約１０重量パーセントの２，３−ジフルオロブタン；
約１〜約８６重量パーセントの１，１，１，２，２，４，５，５，５−ノナフルオロ−４−（トリフルオロメチル）−３−ペンタノンおよび約９９〜約１４重量パーセントの１，１，１−トリフルオロペンタン；
約１〜約８４重量パーセントの１，１，１，２，２，４，５，５，５−ノナフルオロ−４−（トリフルオロメチル）−３−ペンタノンおよび約９９〜約１６重量パーセントの１，１，１−トリフルオロ−３−メチルブタン；
約６２〜約９９重量パーセントの１，１，１，２，２，４，５，５，５−ノナフルオロ−４−（トリフルオロメチル）−３−ペンタノンおよび約３８〜約１重量パーセントの１，１−ジフルオロペンタン；
約７２〜約９９重量パーセントの１，１，１，２，２，４，５，５，５−ノナフルオロ−４−（トリフルオロメチル）−３−ペンタノンおよび約２８〜約１重量パーセントの１，２−ジフルオロペンタン；
約５１〜約９９重量パーセントの１，１，１，２，２，４，５，５，５−ノナフルオロ−４−（トリフルオロメチル）−３−ペンタノンおよび約４９〜約１重量パーセントの２，２−ジフルオロペンタン；
約１〜約９９重量パーセントの１，１，１，２，２，４，５，５，５−ノナフルオロ−４−（トリフルオロメチル）−３−ペンタノンおよび約９９〜約１重量パーセントの１，１，１，２，２，３，４，５，５，５−デカフルオロペンタン；
約６５〜約９９重量パーセントの１，１，１，２，２，４，５，５，５−ノナフルオロ−４−（トリフルオロメチル）−３−ペンタノンおよび約３５〜約１重量パーセントの１，１，１−トリフルオロヘキサン；
約１〜約９９重量パーセントの１，１，１，２，２，４，５，５，５−ノナフルオロ−４−（トリフルオロメチル）−３−ペンタノンおよび約９９〜約１重量パーセントの１，１，２，２−テトラフルオロシクロブタン；ならびに
約１〜約９９重量パーセントの１，１，１，２，２，４，５，５，５−ノナフルオロ−４−（トリフルオロメチル）−３−ペンタノンおよび約９９〜約１重量パーセントの３，３，４，４，５，５，６，６，６−ノナフルオロ−１−ヘキセン
からなる群より選択されることと特徴とする共沸性または近共沸組成物。
４．  温度約４６．０℃において約１４．７ｐｓｉａ（１０１ｋＰａ）の蒸気圧を有する、７８．４重量パーセントの１，１，１，２，２，４，５，５，５−ノナフルオロ−４−（トリフルオロメチル）−３−ペンタノンおよび２１．６重量パーセントの１，１，３−トリフルオロプロパン；
温度約３３．５℃において約１４．７ｐｓｉａ（１０１ｋＰａ）の蒸気圧を有する、７４．７重量パーセントの１，１，１，２，２，４，５，５，５−ノナフルオロ−４−（トリフルオロメチル）−３−ペンタノンおよび２５．３重量パーセントの１，３−ジフルオロプロパン；
温度約３７．６℃において約１４．７ｐｓｉａ（１０１ｋＰａ）の蒸気圧を有する、５０．６重量パーセントの１，１，１，２，２，４，５，５，５−ノナフルオロ−４−（トリフルオロメチル）−３−ペンタノンおよび４９．４重量パーセントの１，１−ジフルオロブタン；
温度約３７．２℃において約１４．７ｐｓｉａ（１０１ｋＰａ）の蒸気圧を有する、７８．４重量パーセントの１，１，１，２，２，４，５，５，５−ノナフルオロ−４−（トリフルオロメチル）−３−ペンタノンおよび２１．６重量パーセントの１，２−ジフルオロブタン；
温度約４１．３℃において約１４．７ｐｓｉａ（１０１ｋＰａ）の蒸気圧を有する、８４．９重量パーセントの１，１，１，２，２，４，５，５，５−ノナフルオロ−４−（トリフルオロメチル）−３−ペンタノンおよび１５．１重量パーセントの１，３−ジフルオロブタン；
温度約４５．８℃において約１４．７ｐｓｉａ（１０１ｋＰａ）の蒸気圧を有する、９２．５重量パーセントの１，１，１，２，２，４，５，５，５−ノナフルオロ−４−（トリフルオロメチル）−３−ペンタノンおよび７．５重量パーセントの１，４−ジフルオロブタン；
温度約４１．７℃において約１４．７ｐｓｉａ（１０１ｋＰａ）の蒸気圧を有する、８６．８重量パーセントの１，１，１，２，２，４，５，５，５−ノナフルオロ−４−（トリフルオロメチル）−３−ペンタノンおよび１３．２重量パーセントの１，３−ジフルオロ−２−メチルプロパン；
温度約３１．５℃において約１４．７ｐｓｉａ（１０１ｋＰａ）の蒸気圧を有する、５５．９重量パーセントの１，１，１，２，２，４，５，５，５−ノナフルオロ−４−（トリフルオロメチル）−３−ペンタノンおよび４４．１重量パーセントの１，２−ジフルオロ−２−メチルプロパン；
温度約３６．０℃において約１４．７ｐｓｉａ（１０１ｋＰａ）の蒸気圧を有する、７５．０重量パーセントの１，１，１，２，２，４，５，５，５−ノナフルオロ−４−（トリフルオロメチル）−３−ペンタノンおよび２５．０重量パーセントの２，３−ジフルオロブタン；
温度約３６．２℃において約１４．７ｐｓｉａ（１０１ｋＰａ）の蒸気圧を有する、４７．５重量パーセントの１，１，１，２，２，４，５，５，５−ノナフルオロ−４−（トリフルオロメチル）−３−ペンタノンおよび５２．５重量パーセントの１，１，１−トリフルオロペンタン；
温度約３５．４℃において約１４．７ｐｓｉａ（１０１ｋＰａ）の蒸気圧を有する、４５．４重量パーセントの１，１，１，２，２，４，５，５，５−ノナフルオロ−４−（トリフルオロメチル）−３−ペンタノンおよび５４．６重量パーセントの１，１，１−トリフルオロ−３−メチルブタン；
温度約４８．７℃において約１４．７ｐｓｉａ（１０１ｋＰａ）の蒸気圧を有する、９５．２重量パーセントの１，１，１，２，２，４，５，５，５−ノナフルオロ−４−（トリフルオロメチル）−３−ペンタノンおよび４．８重量パーセントの１，１−ジフルオロペンタン；
温度約４４．８℃において約１４．７ｐｓｉａ（１０１ｋＰａ）の蒸気圧を有する、９０．１重量パーセントの１，１，１，２，２，４，５，５，５−ノナフルオロ−４−（トリフルオロメチル）−３−ペンタノンおよび９．９重量パーセントの１，２−ジフルオロペンタン；
温度約４５．２℃において約１４．７ｐｓｉａ（１０１ｋＰａ）の蒸気圧を有する、８２．０重量パーセントの１，１，１，２，２，４，５，５，５−ノナフルオロ−４−（トリフルオロメチル）−３−ペンタノンおよび１８．０重量パーセントの２，２−ジフルオロペンタン；
温度約４６．０℃において約１４．７ｐｓｉａ（１０１ｋＰａ）の蒸気圧を有する、７３．６重量パーセントの１，１，１，２，２，４，５，５，５−ノナフルオロ−４−（トリフルオロメチル）−３−ペンタノンおよび２６．４重量パーセントの１，１，１，２，２，３，４，５，５，５−デカフルオロペンタン；
温度約４８．８℃において約１４．７ｐｓｉａ（１０１ｋＰａ）の蒸気圧を有する、９６．０重量パーセントの１，１，１，２，２，４，５，５，５−ノナフルオロ−４−（トリフルオロメチル）−３−ペンタノンおよび４．０重量パーセントの１，１，１−トリフルオロヘキサン；ならびに
温度約４８．７℃において約１４．７ｐｓｉａ（１０１ｋＰａ）の蒸気圧を有する、７３．２重量パーセントの１，１，１，２，２，４，５，５，５−ノナフルオロ−４−（トリフルオロメチル）−３−ペンタノンおよび２６．８重量パーセントの１，１，２，２−テトラフルオロシクロブタン
からなる群より選択されることを特徴とする共沸組成物。
５．    冷凍を発生させるための方法であって、前記方法が、冷却されるべき物体の近傍において２．、３．または４．に記載の組成物を蒸発させる工程、および、その後に前記組成物を凝縮させる工程を含むことを特徴とする冷凍を発生させるための方法。
６．    熱を発生させるための方法であって、前記方法が、加熱されるべき物体の近傍において２．、３．または４．に記載の組成物を凝縮させる工程、および、その後に前記組成物を蒸発させる工程を含むことを特徴とする熱を発生させるための方法。
７．    熱を伝達させるための方法であって、前記方法が、２．、３．または４．に記載の組成物をヒートソースの近傍からヒートシンクへと輸送させることを含むことを特徴とする熱を伝達させるための方法。
８．    ナフタルイミド類、ペリレン類、クマリン類、アントラセン類、フェナントラセン類、キサンテン類、チオキサンテン類、ナフトキサンテン類、フルオレセイン類、前記染料の誘導体、およびそれらの組合せからなる群より選択される少なくとも１種の紫外線蛍光染料をさらに含むことを特徴とする２．に記載の組成物。
９．    ナフタルイミド類、ペリレン類、クマリン類、アントラセン類、フェナントラセン類、キサンテン類、チオキサンテン類、ナフトキサンテン類、フルオレセイン類、前記染料の誘導体、およびそれらの組合せからなる群より選択される少なくとも１種の紫外線蛍光染料をさらに含むことを特徴とする３．または４．に記載の組成物。
１０．    炭化水素類、ジメチルエーテル、ポリオキシアルキレングリコールエーテル類、アミド類、ケトン類、ニトリル類、クロロカーボン類、エステル類、ラクトン類、アリールエーテル類、ヒドロフルオロエーテル類、および１，１，１−トリフルオロアルカン類からなる群より選択される少なくとも１種の可溶化剤をさらに含み、前記冷媒と可溶化剤が同一の化合物ではないことを特徴とする８．に記載の組成物。
１１．    前記可溶化剤が：
ａ）式Ｒ１［（ＯＲ２）ｘＯＲ３］ｙで表されるポリオキシアルキレングリコールエーテル類（ｘは、１〜３の整数であり；ｙは、１〜４の整数であり；Ｒ１は、水素および１〜６個の炭素原子とｙ個の結合サイトを有する脂肪族炭化水素基から選択され；Ｒ２は、２〜４個の炭素原子を有する脂肪族ヒドロカルビレン基から選択され；Ｒ３は、水素ならびに、１〜６個の炭素原子を有する脂肪族および脂環式炭化水素基から選択され；Ｒ１とＲ３との内の少なくとも一つは、前記炭化水素基から選択され；前記ポリオキシアルキレングリコールエーテル類は、約１００〜約３００原子質量単位の分子量を有する）；
ｂ）式Ｒ１ＣＯＮＲ２Ｒ３およびシクロ−［Ｒ４ＣＯＮ（Ｒ５）−］で表されるアミド類（Ｒ１、Ｒ２、Ｒ３およびＲ５は１〜１２個の炭素原子を有する脂肪族および脂環式炭化水素基および６〜１２個の炭素原子を有する多くとも１個の芳香族基から独立して選択され；Ｒ４は、３〜１２個の炭素原子を有する脂肪族ヒドロカルビレン基から選択され；前記アミド類は、約１００〜約３００原子質量単位の分子量を有する）；
ｃ）式Ｒ１ＣＯＲ２で表されるケトン類（Ｒ１およびＲ２は、１〜１２個の炭素原子を有する脂肪族、脂環式およびアリール炭化水素基から独立して選択され、前記ケトン類は、約７０〜約３００原子質量単位の分子量を有する）；
ｄ）式Ｒ１ＣＮで表されるニトリル類（Ｒ１は、５〜１２個の炭素原子を有する脂肪族、脂環式またはアリール炭化水素基から選択され、前記ニトリル類は、約９０〜約２００原子質量単位の分子量を有する）；
ｅ）式ＲＣｌｘで表されるクロロカーボン類（ｘは整数１または２から選択され；Ｒは、１〜１２個の炭素原子を有する脂肪族および脂環式炭化水素基から選択され；前記クロロカーボン類は、約１００〜約２００原子質量単位の分子量を有する）；
ｆ）式Ｒ１ＯＲ２で表されるアリールエーテル類（Ｒ１は、６〜１２個の炭素原子を有するアリール炭化水素基から選択され；Ｒ２は、１〜４個の炭素原子を有する脂肪族炭化水素基から選択され；前記アリールエーテル類は、約１００〜約１５０原子質量単位の分子量を有する）；
ｇ）式ＣＦ３Ｒ１で表される１，１，１−トリフルオロアルカン類（Ｒ１は、約５〜約１５個の炭素原子を有する脂肪族および脂環式炭化水素基から選択される）；
ｉ）式Ｒ１ＯＣＦ２ＣＦ２Ｈで表されるフルオロエーテル類（Ｒ１は、約５〜約１５個の炭素原子を有する脂肪族および脂環式炭化水素基から選択されるか；またはここで前記フルオロエーテル類がフルオロオレフィン類およびポリオール類から誘導され、ここで前記フルオロオレフィン類は、ＣＦ２＝ＣＸＹタイプ（Ｘは、水素、塩素またはフッ素であり、そしてＹは、塩素、フッ素、ＣＦ３またはＯＲｆであり、Ｒｆは、ＣＦ３、Ｃ２Ｆ５、またはＣ３Ｆ７である）のものであり；そして前記ポリオール類は、ＨＯＣＨ２ＣＲＲ’（ＣＨ２）ｚ（ＣＨＯＨ）ｘＣＨ２（ＣＨ２ＯＨ）ｙタイプ（ＲおよびＲ’は水素、ＣＨ３またはＣ２Ｈ５であり、ｘは、０〜４の整数であり、ｙは０〜３の整数であり、そしてｚは０または１のいずれかである）のものである）；および
ｊ）構造式［Ｂ］、［Ｃ］、および［Ｄ］で表されるラクトン類
【化１】
2008500437.tif 000001
（Ｒ１〜Ｒ８は、水素、線状、分枝状、環状、二環式、飽和および不飽和のヒドロカルビル基から独立して選択され；そしてその分子量は約１００〜約３００原子質量単位である）；および
ｋ）一般式Ｒ１ＣＯ２Ｒ２で表されるエステル類（Ｒ１およびＲ２は、線状および環状、飽和および不飽和の、アルキルおよびアリール基から独立して選択され；前記エステル類は約８０〜約５５０原子質量単位の分子量を有する）
からなる群より選択されることを特徴とする１０．に記載の組成物。
１２．    冷凍または空気調節を発生させるための方法であって、前記方法が、（ｉ）可溶化剤の存在下に、紫外線蛍光染料を冷媒組成物または伝熱流体の中に溶解させ、その組合せ物を圧縮冷凍装置または空気調節装置に導入するか、または（ｉｉ）可溶化剤とＵＶ蛍光染料とを組合せ、前記の組合せ物を冷媒および／または伝熱流体を含む前記圧縮冷凍装置または空気調節装置に導入することによって、１０．に記載の組成物を圧縮冷凍装置または空気調節装置に導入する工程を含むことを特徴とする方法。
１３．    冷凍装置または空気調節装置またはその近傍において漏洩を検知するための方法であって、前記方法が、８．または１０．に記載の組成物を前記装置の中に提供する工程、および、前記装置の漏洩ポイントまたは近傍に前記組成物を検知するための好適な手段を提供する工程を含むことを特徴とする方法。
１４．    冷凍を発生させるための方法であって、前記方法が、冷却されるべき物体の近傍において１０．に記載の組成物を蒸発させる工程、およびその後に、前記組成物を凝縮させる工程を含むことを特徴とする方法。
１５．    熱を発生させるための方法であって、前記方法が、加熱されるべき物体の近傍において１０．に記載の組成物を凝縮させる工程、およびその後に、前記組成物を蒸発させる工程を含むことを特徴とする方法。
１６．    安定剤、水捕捉剤、または臭気マスキング剤をさらに含むことを特徴とする２．または１０．に記載の組成物。
１７．    前記安定剤が、ニトロメタン、ヒンダードフェノール類、ヒドロキシルアミン類、チオール類、ホスファイト類およびラクトン類からなる群より選択されることを特徴とする１６．に記載の組成物。
１８．    前記水捕捉剤がオルトエステルであることを特徴とする１６．に記載の組成物。